(57)【特許請求の範囲】
【請求項１】
テープ基材の少なくとも一面に粘着剤層が積層一体化されてなり、上記テープ基材は、厚みが１０μｍ以下の基材フィルムの一面に、ゴム化合物を含有し且つ厚みが０．０５〜２．０μｍである中間層を介して遮光層が積層一体化されていることを特徴とする表示装置組み立て用粘着テープ。
【請求項２】
中間層は、ゴム化合物としてスチレン系重合体ゴムを含有していることを特徴とする請求項１に記載の表示装置組み立て用粘着テープ。
【請求項３】
遮光層に黒色着色剤が含有されており、この黒色着色剤の平均粒径が０．０１〜０．５μｍであることを特徴とする請求項１に記載の表示装置組み立て用粘着テープ。
【請求項４】
光反射層を有することを特徴とする請求項１に記載の表示装置組み立て用粘着テープ。
【請求項５】
基材フィルムの他面に光反射層が積層一体化されていることを特徴とする請求項１に記載の表示装置組み立て用粘着テープ。
【請求項６】
枠状のバックライト筐体の内周面にパネル配設用段部が形成され、このパネル配設用段部上に表示パネルが配設されていると共に、上記バックライト筐体内に複数枚の光学フィルムが積層状態にて配設されており、この表示パネルと該表示パネルに対向する光学フィルムとが上記パネル配設用段部上に配設された表示装置組み立て用粘着テープによって一体化されてなる表示モジュールユニットであって、上記表示装置組み立て用粘着テープは、テープ基材の少なくとも一面に粘着剤層が積層一体化されてなり、上記テープ基材は、厚みが１０μｍ以下の基材フィルムの一面に、ゴム化合物を含有し且つ厚みが０．０５〜２．０μｍである中間層を介して遮光層が積層一体化されていることを特徴とする表示モジュールユニット。
【発明の詳細な説明】
【技術分野】
【０００１】
本発明は、表示装置組み立て用粘着テープ及びこれを用いた表示モジュールユニットに関する。
【背景技術】
【０００２】
近年、液晶表示装置は、携帯電話や電子手帳などの電子機器の表示装置として多く用いられている。このような小型電子機器に用いられる液晶表示装置としては、サイドライト型バックライト方式の液晶表示装置が採用されている。
【０００３】
上記サイドライト型バックライト方式の液晶表示装置は、一般的に、反射シート、導光板、拡散シート、プリズムシートなどの光学フィルムが積層状態とされた上で合成樹脂製のバックライト筐体内に配設され、この積層状の光学フィルム上に表示装置組み立て用粘着テープを介して液晶表示パネルが積層一体化されていると共に、導光板の側方にランプリフレクタが設けられてＬＥＤ（Ｌｉｇｈｔ  Ｅｍｉｔｔｉｎｇ  Ｄｉｏｄｅ）などの光源が配設されている。
【０００４】
そして、表示装置組み立て用粘着テープは、液晶表示パネルの外周部に光が進入することによる液晶表示面の見栄えの低下防止のための遮光性と、光源からの光を反射して液晶表示パネルに光を効率よく誘導するための光反射性の双方を有している必要がある。
【０００５】
このような表示装置組み立て用粘着テープとしては、特許文献１に、（ａ）ＬＣＤモジュールのＬＣＤパネルとバックライト筐体の間に貼着して使用される光反射性と遮光性とを併有する粘着テープであって、（ｂ）光反射層と遮光層を積層して成る支持体と、前記支持体の少なくとも片方の面に設けた粘着剤層とを有し、（ｃ）前記光反射層が１０〜３０μｍの膜厚と１０．０Ｎ／１０ｍｍ以上の引張強度とを有する白色着色剤が混練された二軸延伸白色樹脂フィルムで構成され、総厚さが２０〜１００μｍである粘着テープが開示されている。
【０００６】
一方、近年、携帯電話をはじめとした小型電子機器の薄型化が進んでおり、液晶表示モジュールユニットを薄型化する必要があり、この液晶表示モジュールユニットを構成している表示装置組み立て用粘着テープの薄型化が要望されており、１μｍでも薄く且つ従来品通りの反射性能及び遮光性能を有する表示装置組み立て用粘着テープが要望されている。
【０００７】
表示装置組み立て用粘着テープを薄くする方法としては、テープ基材又は粘着剤層の何れか一方或いは双方を薄くすることが考えられるが、光反射性や遮光性を犠牲にせずに薄くすることは困難であった。
【０００８】
又、テープ基材の基材フィルムの表面に別の層を積層一体化するにあたって、基材フィルムの表面にコロナ放電処理を施すことが行われている。しかしながら、基材フィルムの厚みが１５μｍ程度以上であれば、コロナ放電処理を施し易いものの、基材フィルムの厚みが薄くなると、コロナ放電処理によって基材フィルムに傷が付き、ひどい場合には孔が開いてしまうことがあり、これらが原因となって、基材フィルムと他の層との密着性が低下してしまうといった問題点を有していた。
【０００９】
【特許文献１】特許第３９０２１６２号公報
【発明の開示】
【発明が解決しようとする課題】
【００１０】
本発明は、表示モジュールユニットの薄型化を図ることができる表示装置組み立て用粘着テープ及びこの表示装置組み立て用粘着テープを用いた表示モジュールユニットを提供する。
【課題を解決するための手段】
【００１１】
本発明の表示装置組み立て用粘着テープは、テープ基材の少なくとも一面に粘着剤層が積層一体化されてなり、上記テープ基材は、厚みが１０μｍ以下の基材フィルムの一面に、ゴム化合物を含有し且つ厚みが０．０５〜２．０μｍである中間層を介して遮光層が積層一体化されていることを特徴とする。
【００１２】
そして、本発明の表示モジュールユニットは、枠状のバックライト筐体の内周面にパネル配設用段部が形成され、このパネル配設用段部上に表示パネルが配設されていると共に、上記バックライト筐体内に複数枚の光学フィルムが積層状態にて配設されており、この表示パネルと該表示パネルに対向する光学フィルムとが上記パネル配設用段部上に配設された表示装置組み立て用粘着テープによって一体化されてなる表示モジュールユニットであって、上記表示装置組み立て用粘着テープは、テープ基材の少なくとも一面に粘着剤層が積層一体化されてなり、上記テープ基材は、厚みが１０μｍ以下の基材フィルムの一面に、ゴム化合物を含有し且つ厚みが０．０５〜２．０μｍである中間層を介して遮光層が積層一体化されていることを特徴とする。
【発明の効果】
【００１３】
本発明の表示装置組み立て用粘着テープは、テープ基材の少なくとも一面に粘着剤層が積層一体化されてなり、上記テープ基材は、厚みが１０μｍ以下の基材フィルムの一面に、ゴム化合物を含有し且つ厚みが０．０５〜２．０μｍである中間層を介して遮光層が積層一体化されていることを特徴とするので、基材フィルムにコロナ放電処理などの表面処理を施すことなく遮光層を中間層を介して強固に積層一体化することができる。
【００１４】
従って、基材フィルムを可能な限り薄くすることができ、表示装置組み立て用粘着テープ全体の厚みを薄くすることができる。
【００１５】
更に、基材フィルムの一面に、ゴム化合物を含有する中間層を介して遮光層が積層一体化されているので、基材フィルムと遮光層とを強固に積層一体化させて両者間の層間剥離を防止しており、本発明の表示装置組み立て用粘着テープは優れた耐久性を有している。
【００１６】
そして、上記表示装置組み立て用粘着テープにおいて、遮光層に黒色着色剤が含有されており、この黒色着色剤の平均粒径が０．０１〜０．５μｍである場合には、遮光層をその表面粗さが小さく表面平滑性に優れたものとすることができ、遮光層上に粘着剤層を強固に積層一体化させることができ、よって、表示装置組み立て用粘着テープは層間剥離がなく粘着性能に優れている。
【発明を実施するための最良の形態】
【００１７】
本発明の表示装置組み立て用粘着テープの一例を図面を参照しつつ説明する。表示装置組み立て用粘着テープＡは、テープ基材A1の少なくとも一面（図１〜３では両面）に粘着剤層５が積層一体化されてなり、上記テープ基材は、厚みが１０μｍ以下の基材フィルム１の一面に、ゴム化合物を含有する中間層２を介して遮光層３が積層一体化されている。表示装置組み立て用粘着テープの形状は、特に限定されないが、以下の説明においては、枠状に形成されている場合を例に挙げて説明する。
【００１８】
表示装置組み立て用粘着テープの基材フィルム１を構成する合成樹脂としては、従来からテープ基材として用いられているものであれば、特に限定されず、例えば、ポリ塩化ビニルフィルム、ポリプロピレンフィルム、ポリエチレンフィルム、ポリエステルフィルム、ポリカーボネートフィルム、ポリイミドフィルム、ポリスチレンフィルム、セロファンなどが挙げられ、ポリエステルフィルム、ポリプロピレンフィルムが好ましく、ポリエチレンテレフタレートフィルムがより好ましい。
【００１９】
基材フィルム１の厚みは、厚いと、得られる表示装置組み立て用粘着テープの厚みが厚くなるので、１０μｍ以下に限定され、薄過ぎると、表示装置組み立て用粘着テープ全体の強度及び取扱性が低下するので、１μｍ以上が好ましく、３μｍ以上がより好ましい。なお、基材フィルム１の厚みは、表示装置組み立て用粘着テープを任意の箇所にてその厚み方向に切断し、その切断面を電子顕微鏡にて観察し、任意の５箇所の基材フィルムの厚みの相加平均値とする。
【００２０】
そして、基材フィルム１は粉状の有色顔料を含有していないことが好ましく、このように粉状の有色顔料を含有していないことで、基材フィルムの薄膜化を図ることができ、その結果、表示装置組み立て用粘着テープの薄型化を図ることができる。なお、上記粉状の有色顔料としては、常温において粉状であれば、特に限定されず、二酸化チタン、硫酸バリウム、亜鉛華、鉛白などの白色顔料や、カーボンブラック、アセチレンブラック、松煙、黒鉛などの黒色顔料や、その他種々の色素顔料が挙げられる。
【００２１】
特に、基材フィルムに粉状の有色顔料を含有させないことによって、基材フィルムに亀裂を生じさせることなく高倍率の延伸処理を施すことが可能となり、基材フィルムの更なる薄膜化と強度の向上を図ることができる。
【００２２】
図１に示したように、上記基材フィルム１の一面全面には中間層２を介して遮光層３が積層一体化されている。基材フィルム１の一面に、ゴム化合物を含有する中間層２を介して遮光層３が積層一体化されているので、基材フィルム１にコロナ放電処理を施さなくとも、基材フィルム１と遮光層３とを強固に積層一体化させることができ、表示装置組み立て用粘着テープを貼着し直した場合にも、遮光層３に亀裂や、基材フィルム１と遮光層３との間に層間剥離を生じず、取扱性に優れている。
【００２３】
中間層２を介して基材フィルム１と遮光層３とが積層一体化されることで、基材フィルム１又は遮光層３の何れか一方或いは双方にこれらを屈曲させる応力が加わった場合にあっても、基材フィルム１と遮光層３との間にある曲げ特性に優れた中間層２が、基材フィルム１又は遮光層３の一方或いは双方に加わった曲げ応力を吸収し緩和するからである。
【００２４】
上記中間層２は、ゴム化合物を含有してなり、上述の曲げ応力の緩和作用を奏する程度にゴム化合物が含有されておればよく、具体的には、ゴム化合物を３０重量％以上含有していることが好ましい。
【００２５】
このようなゴム化合物としては、特に限定はされず、室温でゴム弾性（rubber elasticity）を有するものであれば、特に限定されず、例えば、ジエン系ゴム、ニトリルゴム、ブチルゴム、エチレン−プロピレンゴム、ウレタンゴム、シリコンゴム、アクリルゴム、クロルスルホン化ポリエチレンゴム、フッ素ゴム、水素化ニトリルゴム、エピクロヒドリンゴム、多硫化ゴムなどが挙げられ、ジエン系ゴムが好ましい。なお、ゴム化合物は、単独で用いても二種以上が併用されてもよい。
【００２６】
上記ジエン系ゴムとしては、例えば、天然ゴム（ＮＲ）、ジエン系合成ゴムが挙げられ、ジエン系合成ゴムが好ましい。ジエン系合成ゴムとしては、例えば、スチレン−ブタジエンゴム（ＳＢＲ）、スチレン−イソプレンゴム、スチレン−イソプレン−スチレンゴムなどのスチレン系重合体ゴム、ブタジエンゴム（ＢＲ）、イソプレンゴム（ＩＲ）、ブチルゴム（ＩＩＲ）、アクリロニトリル−ブタジエンゴム（ＮＢＲ）、クロロプレンゴム（ＣＲ）、エチレン−プロピレン−ジエンゴム、スチレン−イソプレン−ブタジエンゴム、イソプレン−ブタジエンゴムなどが挙げられ、スチレン系重合体ゴムが好ましく、スチレン−イソプレンゴム、スチレン−イソプレン−スチレン（ＳＩＳ）ゴム、スチレン−ブタジエンゴム（ＳＢＲ）がより好ましく、スチレン−イソプレン−スチレン（ＳＩＳ）ゴムが特に好ましい。なお、スチレン−イソプレン−スチレン（ＳＩＳ）ゴムは水添されていてもよい。スチレン−イソプレン−スチレン（ＳＩＳ）ゴムは、例えば、日本ゼオン社から商品名「クインタックＳＩＳシリーズ」にて市販されている。又、スチレン−ブタジエンゴム及びアクリロニトリル−ブタジエンゴム（ＮＢＲ）は、日本ゼオン社から商品名「ニポール」にて市販されている。
【００２７】
中間層２を形成するには、基材フィルム１上に、中間層２を形成し得るインキを塗布、乾燥させて形成すればよい。又、インキを塗布するには、例えば、グラビア印刷、フレキソ印刷、オフセット印刷、バーコーターを用いる方法などの汎用の手段を用いればよい。
【００２８】
中間層を形成し得るインキとしては、ゴム化合物とバインダーと溶剤とを含有していることが好ましい。バインダーとしては、特に限定はされないが、従来からインキに用いられているものが用いられ、例えば、ポリメタクリル酸メチルなどのアクリル系樹脂、ポリウレタン系樹脂、フェノール系樹脂、エポキシ樹脂、尿素メラミン系樹脂、などが挙げられ、アクリル系樹脂が好ましい。
【００２９】
上記アクリル系樹脂としては、側鎖にアミノ基を有するアクリル系樹脂が好ましく、末端にアミノ基を有する側鎖を備えたアクリル系樹脂がより好ましい。側鎖にアミノ基を有するアクリル系樹脂としては、例えば、日本触媒社から商品名「ポリメントＮＫ３５０」、「ポリメントＮＫ３８０」などが市販されている。
【００３０】
上記溶剤としては特に限定はされず、バインダーとゴム化合物の種類に合わせて適宜選択すればよい。
【００３１】
インキ中におけるゴム化合物の含有量は、少ないと、基材フィルム１又は遮光層３の一方或いは双方に加わった曲げ応力を吸収し緩和することができないことがあり、多いと、塗布しにくく、中間層の形成が困難となることがあるので、１重量％以上が好ましく、２〜１５重量％が好ましい。
【００３２】
中間層３中におけるゴム化合物の含有量は、少ないと、基材フィルム１又は遮光層３の一方或いは双方に加わった曲げ応力を吸収し緩和することができないことがあり、多いと、ゴム化合物の種類によっては中間層の弾性率が高くなり、曲げられた際の表示装置組み立て用粘着テープの追従性が低下することがあるので、２０重量％以上が好ましく、３０〜８０重量％が好ましい。
【００３３】
上記中間層２の厚みは、薄いと、基材フィルムと遮光層との密着性が低下し、或いは、テープ基材に曲げ応力が加わった場合に曲げ応力を円滑に吸収し緩和することができないことがあり、厚いと、表示装置組み立て用粘着テープの薄型化が困難となることがあるので、０．０５〜２．０μｍに限定される。
【００３４】
上記基材フィルム１上に中間層２を積層一体化させる方法としては、特に限定されないが、ゴム化合物を含有するゴム溶液を基材フィルム１上に、グラビア印刷、フレキソ印刷、オフセット印刷などの汎用の手段を用いて塗布、乾燥させることによって形成することができる。
【００３５】
そして、中間層２上には遮光層３が積層一体化されている。遮光層３は、光を遮断し遮光層３を通じて基材フィルム１側に光が透過しないようにできればよく、黒色着色剤を含有していることが好ましい。このような黒色着色剤としては、特に限定されず、例えば、カーボンブラック、アセチレンブラック、松煙、黒鉛などが挙げられ、カーボンブラックが好ましい。
【００３６】
遮光層３は、黒色着色剤を含有することによって優れた遮光性を発揮し、例えば、表示パネルとバックライト筐体とを一体化するために用いられた場合、バックライト筐体からの光漏れを防止して、表示装置の優れた視認性を達成することができる。
【００３７】
黒色着色剤の平均粒径は、小さいと、黒色インキの製造時の取扱性に欠けることがあり、大きいと、遮光層の表面粗さが大きくなって粘着剤層との一体化が不充分となることがあるので、０．０１〜０．５μｍが好ましい。なお、黒色着色剤の平均粒径は、電子顕微鏡で観察して求めた算出平均径をいう。
【００３８】
遮光層３を形成するには、中間層２上に、遮光層３を形成し得るインキを塗布、乾燥させて形成すればよく、好ましくは、黒色着色剤を含有する黒色インキを塗布、乾燥させて形成すればよい。この際、中間層２上に上記インキを塗布、乾燥する工程を複数回に亘って行なうことが好ましい。又、インキを塗布するには、例えば、グラビア印刷、フレキソ印刷、オフセット印刷などの汎用の手段を用いればよい。
【００３９】
黒色着色剤を含有する黒色インキとしては、黒色着色剤とバインダーと溶剤とを含有していることが好ましい。バインダーとしては、特に限定はされないが、従来からインキに用いられているものが用いられ、例えば、ポリウレタン系樹脂、フェノール系樹脂、エポキシ樹脂、尿素メラミン系樹脂、ポリメタクリル酸メチルなどが挙げられ、ポリウレタン系樹脂が好ましい。
【００４０】
上記バインダーとしては、塩素、臭素、フッ素、ヨウ素などのハロゲン元素の含有量が５０ｐｐｍ以下であるものが好ましい。これは、バインダー中にハロゲン元素が多量に含有していると、表示装置の使用中に、ハロゲン元素に起因したガスが発生し、このガスが原因となって表示装置の表示性能が低下し、或いは、焼却時に有害ガスが発生する虞れがあるからである。
【００４１】
なお、バインダー中のハロゲン元素量は、発光分光分析法により測定することができる。発光分光分析法とは、プラズマ光源で原子を励起して発光させ、発光を回折格子などにより分光し、所謂、原子スペクトルを得ることにより含有元素を特定する測定方法である。島津製作所から商品名「ＰＤＡシリーズ」にて市販されている測定装置を用いることができる。
【００４２】
上記溶剤としては特に限定はされず、バインダーと黒色着色剤の種類に合わせて適宜選択すればよい。
【００４３】
黒色インキ中における黒色着色剤の含有量は、多いと、表示装置内において用いた際の電気絶縁性が低下することがあるので、インキ中、１２重量％未満であることが好ましい。
【００４４】
黒色着色剤を含有するインキは、例えば、大日本インキ化学工業社から商品名「ユニビアＡ−３００」で、帝国インキ製造株式会社から商品名「ＥＧＳ−９１１墨」で市販されている。
【００４５】
遮光層は、ＪＩＳ  Ｚ８７２９で規格されているＬ*ａ*ｂ*表色系のうち明度を表すＬ*が２５±１０であることが好ましい。
【００４６】
遮光層３中における黒色着色剤の含有量は、少ないと、遮光層の遮光性が低下し、表示パネルとバックライト筐体とを一体化するために用いられた場合、バックライト筐体からの光漏れが生じ、表示装置の視認性が低下することがあり、多いと、表示装置内において用いた際の電気絶縁性が低下することがあるので、１５〜７０重量％が好ましい。
【００４７】
遮光層３の厚みは、厚いと、表示装置組み立て用粘着テープの厚みが厚くなるので、１５μｍ未満が好ましく、薄すぎると、遮光性能が低下することがあるので、４〜１０μｍがより好ましく、５〜８μｍが特に好ましい。なお、遮光層の厚みは、表示装置組み立て用粘着テープを任意の箇所にてその厚み方向に切断し、その切断面を電子顕微鏡にて観察し、任意の５箇所の遮光層３の厚みの相加平均値とする。
【００４８】
又、遮光層３は、基材フィルム１の一方の面のみに設けられても、図２のように、両面に設けられてもよい。基材フィルム１の両面に遮光層３を設ける場合、両方の遮光層３、３は共に上記中間層２、２を介して基材フィルム１上に積層一体化されることが好ましい。
【００４９】
更に、表示装置組み立て用粘着テープは光反射層４を有していることが好ましい。具体的には、遮光層３が基材フィルム１の一面にのみ積層一体化されている場合には、図１に示したように基材フィルム１の他面上、或いは、図３に示したように遮光層３上の何れであってもよいが、基材フィルム１の他面に光反射層４が積層一体化されることが好ましい。遮光層３が基材フィルム１の両面に積層一体化されている場合には、図２に示したように、何れか一方の遮光層３上に光反射層４が積層一体化されればよい。
【００５０】
上記光反射層４は、基材フィルム１又は遮光層３の何れに積層される場合であっても、上記中間層２を介して積層一体化されることが好ましい。なお、中間層２としては、上述と同様の構成であるので同一符号を付してその説明を省略する。
【００５１】
光反射層４を有することにより、例えば、表示パネルとバックライト筐体とを一体化させるために用いられた場合、バックライト筐体からの光を後述する反射板11方向に反射して表示パネルに光を効率よく誘導することができる。
【００５２】
上記光反射層４は、光を反射すればよく、白色着色剤を含有していることが好ましい。このような白色着色剤としては、特に限定されず、二酸化チタン、硫酸バリウム、亜鉛華、鉛白などが挙げられ、二酸化チタンが好ましい。
【００５３】
光反射層４を形成するには、光反射層４を積層一体化させる層上に、光反射層４を形成し得るインキを塗布、乾燥させて形成すればよく、好ましくは、白色着色剤を含有する白色インキを塗布、乾燥させて形成すればよい。この際、インキを塗布、乾燥する工程を複数回に亘って行なうことが好ましい。又、インキを塗布するには、例えば、グラビア印刷、フレキソ印刷、オフセット印刷などの汎用の手段を用いればよい。
【００５４】
白色着色剤を含有する白色インキとしては、白色着色剤とバインダーと溶剤とを含有していることが好ましい。なお、バインダー及び溶剤は、黒色着色剤と同様であるのでその説明を省略する。
【００５５】
白色インキ中における白色着色剤の含有量としては、少ないと、光反射層の反射率が低下し、充分な光反射率を保持しつつ光反射層の厚みを薄くことができず、多いと、光反射層の表面粗さが大きくなり、光反射層と粘着剤層との間の密着性が低下して、光反射層と粘着剤層との間において層間剥離を生じる虞れがあるので、１０〜４０重量％が好ましく、１５〜３０重量％がより好ましい。
【００５６】
なお、白色インキとしては、例えば、大日本インキ化学工業社から商品名「パナシアＣＶＬ−ＳＰ７０９白」にて市販されている白色インキ、帝国インキ社から商品名「ＥＧＳ６１１白」にて市販されている白色インキを用いることができる。
【００５７】
又、光反射層４中における白色着色剤の含有量は、少ないと、光反射層の反射率が低下し、充分な光反射率を保持しつつ光反射層の厚みを薄くことができず、多いと、光反射層の表面粗さが大きくなり、光反射層と粘着剤層との間の密着性が低下して、光反射層と粘着剤層との間において層間剥離を生じる虞れがあるので、２０〜８５重量％が好ましい。
【００５８】
光反射層４は、ＪＩＳ  Ｚ８７２９で規格されているＬ*ａ*ｂ*表色系のうち明度を表すＬ*が８５よりも大きいことが好ましい。
【００５９】
光反射層４の厚さは、薄いと、光反射層を通じて遮光層が透けてしまい、光反射層の色が見掛け上、灰色となると共に、光反射層を透過した光が遮光層に吸収されることがあり、光反射層４の光反射性能が低下する虞れがあり、厚いと、表示装置組み立て用粘着テープ全体の厚みが厚くなってしまうので、２〜１５μｍが好ましい。なお、光反射層４の厚みは、液晶組み立て用粘着テープを任意の箇所にてその厚み方向に切断し、その切断面を電子顕微鏡にて観察し、任意の５箇所の光反射層４の厚みの相加平均値とする。
【００６０】
上述のように、基材フィルム１一面に中間層２を介して遮光層３が積層一体化され、必要に応じて、光反射層４が設けられることによってテープ基材A1が形成されており、更に、テープ基材A1の少なくとも一面には粘着剤層５が積層一体化されており、テープ基材A1の両面に粘着剤層５、５が積層一体化されていることが好ましい。この粘着剤層５を構成している粘着剤としては、特に限定されず、アクリル系粘着剤、ゴム系粘着剤、シリコーン系粘着剤などが挙げられる。テープ基材A1の両面に粘着剤層５、５を積層一体化する場合、両粘着剤層５、５は同一であっても相違していてもよい。
【００６１】
アクリル系粘着剤としては、アルキル基の炭素数が１〜１８の（メタ）アクリル酸アルキルエステルの単独重合体、アルキル基の炭素数が１〜１８の（メタ）アクリル酸アルキルエステルとその他の官能性モノマーなどの共重合性モノマーとの共重合体を５０重量％以上含有するものが好ましい。なお、（メタ）アクリルとは、アクリル又はメタクリルを意味する。
【００６２】
上記（メタ）アクリル酸アルキルエステルとしては、特に限定されず、例えば、（メタ）アクリル酸メチル、（メタ）アクリル酸エチル、（メタ）アクリル酸ブチル、（メタ）アクリル酸イソブチル、（メタ）アクリル酸へキシル、（メタ）アクリル酸オクチル、（メタ）アクリル酸２−エチルヘキシル、（メタ）アクリル酸イソオクチル、（メタ）アクリル酸ノルマルデシル、（メタ）アクリル酸イソデシル、（メタ）アクリル酸ラウリル、（メタ）アクリル酸ステアリルなどが挙げられる。
【００６３】
又、上記官能性モノマーの例としては、水酸基を有するモノマー、カルボキシル基を有するモノマー、アミド基を有するモノマーなどが挙げられる。水酸基を有するモノマーとしては、例えば、（メタ）アクリル酸２−ヒドロキシエチル、（メタ）アクリル酸ヒドロキシプロピルなどの（メタ）アクリル酸ヒドロキシアルキルなどが例示される。
【００６４】
そして、カルボキシル基を有するモノマーとしては、アクリル酸、メタクリル酸、クロトン酸などのα，β−不飽和カルボン酸；マレイン酸ブチルなどのマレイン酸モノアルキル；マレイン酸、フマル酸、イタコン酸などの不飽和二塩基酸、無水マレイン酸などの二塩基酸無水物などが挙げられる。
【００６５】
更に、アミド基を有するモノマーとしては、（メタ）アクリルアミド、ジメチル（メタ）アクリルアミド、ジエチル（メタ）アクリルアミドなどのアルキル（メタ）アクリルアミド、Ｎ−ブトキシメチル（メタ）アクリルアミド、Ｎ−エトキシメチル（メタ）アクリルアミドなどのＮ−アルコキシメチル（メタ）アクリルアミド、ジアセトン（メタ）アクリルアミドなどが挙げられる。
【００６６】
又、アミノ基を有するモノマーとしては、ジメチルアミノエチル（メタ）アクリレートなどが例示される。上記以外の共重合性モノマーとしては、酢酸ビニル、スチレン、α−メチルスチレン、塩化ビニル、アクリロニトリル、エチレン、プロピレンなどが挙げられる。
【００６７】
そして、アクリル系粘着剤中におけるアルキル基の炭素数が１〜１８の（メタ）アクリル酸アルキルエステル成分の含有量は、少ないと、アクリル系粘着剤の粘着性が低下することがあるので、５０重量％以上が好ましく、６０重量％以上がより好ましい。
【００６８】
なお、アクリル系粘着剤には、必要に応じて、粘着付与剤、架橋剤などが配合されてもよい。このような粘着付与剤としては、例えば、ロジン系樹脂、ポリテルペン樹脂、クマロン−インデン樹脂、石油系樹脂、テルペン−フェノール樹脂などが挙げられる。架橋剤としては、例えば、イソシアネート系架橋剤、エポキシ系架橋剤、オキサゾリン系架橋剤、アジリジン系架橋剤、金属キレート系架橋剤架橋剤などが挙げられる。
【００６９】
更に、アクリル系粘着剤としては、ＧＰＣ法によりポリスチレン換算分子量として測定された重量平均分子量が５０万〜１００万である（メタ）アクリル酸エステル系樹脂、水酸基価が３５以上のロジンエステル系樹脂及びテルペンフェノール樹脂を含み、且つ、ゲル分率が１０〜４０重量％である粘着剤が好ましい。このような粘着剤を用いることによって、表示装置組み立て用粘着テープは、その粘着剤層の厚みを１０μｍ程度まで薄層化させても充分な粘着力を発現するので好ましい。
【００７０】
又、上記ゴム系粘着剤としては、天然ゴム、スチレン−イソプレン系ブロック共重合体、スチレン−ブタジエン系ブロック共重合体、ポリイソプレン、ポリブテン、ポリイソブチレン、エチレン−酢酸ビニル共重合体などのゴム弾性体を５０重量％以上含有するものが挙げられる。
【００７１】
上記ゴム弾性体には、例えば、ロジン系樹脂、ポリテルペン樹脂、クマロン−インデン樹脂、石油系樹脂、テルペン−フェノール樹脂などの粘着付与剤が適量、添加され、更に、必要に応じて、液状ポリブテン、鉱油、液状ポリイソプレン、液状ポリアクリレートなどの軟化剤が配合される。上記シリコーン系粘着剤としては、ポリジメチルシロキサンなどを５０重量％以上含有するものが挙げられる。
【００７２】
なお、上記粘着剤には、ブチルヒドロキシトルエンなどの老化防止剤などの各種添加剤が適量、添加されてもよい。又、粘着剤層５は透明であることが好ましいが、基材フィルム１上に積層一体化される粘着剤層５は白色に、遮光層３上に積層一体化される粘着剤層５は黒色に着色されてもよい。
【００７３】
そして、テープ基材A1の一面又は両面に粘着剤層５を積層一体化させる要領としては、特に限定されず、テープ基材A1上に、粘着剤を含有する溶液又は分散液をコンマコーター、トップフィードリバースコーターなどを用いて直接塗布して乾燥させる方法、離型フィルムの離型処理面に、粘着剤を含有する溶液又は分散液を上述の要領で直接塗布して乾燥させた後、この離型フィルムをその粘着剤層がテープ基材A1に対向した状態にテープ基材A1上に重ね合わせて、粘着剤層をテープ基材A1に転写して積層一体化させる方法などが挙げられる。
【００７４】
上記粘着剤層５の厚さは、薄いと、粘着剤層の粘着性が低下することがある一方、厚いと、表示装置組み立て用粘着テープの厚さが厚くなるので、１０〜５０μｍが好ましい。
【００７５】
次に、上記表示装置組み立て用粘着テープＡの使用要領の一態様を、図１に示した表示装置組み立て用粘着テープＡを例に挙げて説明する。上記表示装置組み立て用粘着テープＡは矩形枠状に形成されて、バックライト筐体６内に、液晶表示パネルや有機ＥＬelectroluminescence）パネルなどの表示パネル７を配設一体化して表示モジュールユニットＢを構成するために用いられる。
【００７６】
上記バックライト筐体６は、図４及び図５に示したように、合成樹脂製の矩形枠状に形成され、上端部には表示パネル７を載置するための平面矩形枠状のパネル配設用段部61がバックライト筐体６の上端面に開口した状態に形成されていると共に、下端部には反射板11を配設するための反射板配設用段部62が下端面に開口した状態に平面矩形枠状に形成されている。
【００７７】
そして、バックライト筐体６のパネル配設用段部61上には、バックライト筐体６の上端開口部よりも僅かに小さい大きさの平面矩形状の表示パネル７が配設されていると共に、バックライト筐体６内には複数枚の光学フィルムが互いに積層された状態で配設されている。
【００７８】
具体的には、導光板８、拡散シート９、及び、輝度を向上させるための一枚或いは複数枚のプリズムシート10、10・・・が、この順序で積層された上で、プリズムシート10を表示パネル７に対向させ且つプリズムシート10がパネル配設用段部61のパネル受止面61aに略面一となるようにバックライト筐体６内に配設されている。なお、上記以外の光学フィルムが適宜、積層されていてもよい。
【００７９】
なお、バックライト筐体６の反射板配設用段部62には反射板11が配設一体化されていると共に、バックライト筐体６内にはＬＥＤ（図示せず）が光源として配設されている。
【００８０】
上記表示パネル７とこれに対向するプリズムシート10とは上記表示装置組み立て用粘着テープＡを介して一体化されており、表示装置組み立て用粘着テープＡは、その遮光層３が表示パネル７に、光反射層４がプリズムシート10に対向した状態に配設されている。
【００８１】
そして、上記表示装置組み立て用粘着テープＡは、バックライト筐体６のパネル配設用段部61のパネル受止面61a上に配設された状態において、バックライト筐体６のパネル配設用段部61のパネル受止面61aの外周部から、パネル配設用段部61のパネル受止面61aで囲まれた開口部内に配設されたプリズムシート10の外周部に達する程度の幅寸法を全周に亘って有しており、バックライト筐体６のパネル配設用段部のパネル受止面61a及びプリズムシート10と、表示パネル７とがこれらの全周において表示装置組み立て用粘着テープＡを介して貼着一体化されている。
【００８２】
上記では、表示パネル７に対向する光学フィルムがプリズムシート10であるとして説明したが、表示パネル７に対向する光学フィルムは必ずしもプリズムシートである必要はなく、他の光学フィルムであってもよい。
【００８３】
上記のようにして構成された表示モジュールユニットＢは、その表示装置組み立て用粘着テープが薄型化されているので、携帯電話や電子辞書などの小型電子機器の薄型化に好適に対応することができると共に、上記表示装置組み立て用粘着テープは、表示パネルの外周部に光が進入することによる表示面の見栄えの低下防止のための優れた遮光性と、光源からの光を反射して表示パネルに光を効率よく誘導するための優れた光反射性を発揮し、得られる表示モジュールユニットは、薄型である上に優れた表示性能を有している。
【実施例】
【００８４】
以下に実施例を挙げて本発明を更に詳細に説明するが、本実施例に何ら限定されるものでない。
【００８５】
（実施例１）
一面にコロナ放電処理が施されてなる厚みが４．５μｍの無色透明なポリエチレンテレフタレートフィルム（東レ社製  商品名「５ＡＦ５３」）を透明基材フィルム１として用意した。なお、ポリエチレンテレフタレートフィルムは、有色顔料を一切、含有していなかった。
【００８６】
ポリエチレンテレフタレートフィルム１の両面に、スチレン−ブタジエンゴム（ＳＢＲ）（日本ゼオン社製  商品名「ニポール＃９５５０」）５重量部、アクリロニトリル−ブタジエンゴム（ＮＢＲ）（日本ゼオン社製  商品名「ニポール＃１０５２ＪＳＣＶ−２」）５重量部、バインダーとしてアクリル樹脂（日本触媒社製  商品名「ポリメントＮＫ−３５０」）１５重量部、及び、トルエン及びアセトンからなる溶剤２００重量部からなるゴム溶液をグラビア印刷法によって塗布し乾燥させて厚みが０．１μｍの中間層２、２を形成した。
【００８７】
バインダーとしてウレタン樹脂（ハロゲン元素含有量：５０ｐｐｍ未満）３０重量部、黒色着色剤として平均粒径が０．０３μｍのカーボンブラック１０重量部、並びに、酢酸エチル、トルエン及びイソプロピルアルコールを混合してなる溶剤６０重量部からなる黒色インキ（カーボンブラック：１０重量％）からなる黒色インキを用意した。
【００８８】
ポリエチレンテレフタレートフィルム１の一方の中間層２上に黒色インキをグラビア印刷法を用いて塗布、乾燥させて、厚みが１μｍの遮光基層を形成した。この遮光基層上にグラビア印刷法を用いて上記黒色インキを重ねて塗布、乾燥させることによって、遮光基層上に、別の厚み１μｍの遮光基層を積層一体化させた。遮光基層上に黒色インキを塗布、乾燥させる要領を合計５回繰り返して行い、遮光基層が６層、互いに積層一体化してなる厚みが６μｍの遮光層３を形成した。なお、各遮光基層中におけるカーボンブラックの含有率は、２５重量％であった。
【００８９】
ポリエチレンテレフタレートフィルムの他方の中間層２上に、バインダーとしてウレタン樹脂（ハロゲン元素含有量：５０ｐｐｍ未満）２５重量部、白色着色剤として二酸化チタン２５重量部、並びに、酢酸エチル、トルエン及びイソプロピルアルコールを混合してなる溶剤５０重量部からなる白色インキ（二酸化チタン：２５重量％）をグラビア印刷法を用いて塗布、乾燥させて、厚みが１．３μｍの光反射基層を形成した。
【００９０】
更に、上記光反射基層上にグラビア印刷法を用いて上記白色インキを重ねて塗布、乾燥させることによって、光反射基層上に、別の厚み１．３μｍの光反射基層を積層一体化させた。光反射基層上に白色インキを塗布、乾燥させる要領を合計２回繰り返して行い、厚みが３．９μｍの光反射層４を形成してテープ基材A1を形成した。なお、各光反射基層中における二酸化チタンの含有率は、５０重量％であった。
【００９１】
次に、上記遮光層３及び光反射層４上にアクリル系粘着剤（綜研化学社製  商品名「ＳＫ１７１７」）を塗布、乾燥させ、遮光層３及び光反射層４上のそれぞれに厚みが２０μｍの粘着剤層５、５を形成して図１に示した表示装置組み立て用粘着テープＡを製造した。
【００９２】
（実施例２）
透明基材フィルムの一面に形成した中間層の厚みを０．２μｍとし、この中間層上に白色インキを塗布、乾燥させる要領を合計６回繰り返し、厚みが７．８μｍの光反射層を形成したこと以外は実施例１と同様にして、表示装置組み立て用粘着テープを製造した。
【００９３】
（比較例１）
透明基材フィルムの両面に中間層を形成することなく、透明基材フィルムの一面に遮光層を直接、形成したこと、透明基材フィルムの他面に光反射層を直接、形成したこと以外は実施例１と同様にして、表示装置組み立て用粘着テープを製造した。
【００９４】
（比較例２）
白色樹脂フィルム（帝人社製  商品名「テフレックス」、厚み：３８μｍ、全光線透過率：３０〜４０％）を基材フィルムとして用意し、実施例１と同様の黒色インキを用意した。
【００９５】
次に、白色樹脂フィルムの一面に黒色インキをグラビア印刷により塗布、乾燥させて、厚みが１μｍの遮光基層を形成した。この遮光基層上にグラビア印刷により上記黒色インキを重ねて塗布、乾燥させることによって、遮光基層上に、別の厚み１μｍの遮光基層を積層一体化させた。遮光基層上に黒色インキを塗布、乾燥させる要領を合計４回繰り返して行い、遮光基層が５層、互いに積層一体化してなる厚みが５μｍの遮光層を形成してテープ基材を形成した。
【００９６】
次に、白色樹脂フィルムの他面及び遮光層上に、アクリル系粘着剤を塗布、乾燥させ、厚みが１．５μｍの粘着剤層を形成して表示装置組み立て用粘着テープを製造した。
【００９７】
得られた表示装置組み立て用粘着テープの光反射率、明度、遮光性及び密着性を下記の要領で測定し、その結果を表１に示した。
【００９８】
（光反射率）
表示装置組み立て用粘着テープの光反射層についてＪＩＳ  Ｋ７１０５に準拠して５００ｎｍにおける全光線反射率を測定した。なお、比較例２については、白色樹脂フィルムの光反射率を測定した。
【００９９】
（明度）
表示装置組み立て用粘着テープの光反射層及び遮光層について、Ｌ*ａ*ｂ*表色系のうち明度を表すＬ*をＪＩＳ  Ｚ８７２９に準拠して測定した。なお、比較例２について、光反射層の明度として、白色樹脂フィルムの明度を測定した。
【０１００】
（遮光性）
表示装置組み立て用粘着テープの遮光層についてＪＩＳ  Ｋ７１０５に準拠した全光線反射率を測定した。
【０１０１】
（密着性）
表示装置組み立て用粘着テープから一辺が２．５ｃｍ×１０ｃｍの試験片を切り出した。この試験片の粘着剤層上に感圧接着テープを貼着した。そして、試験片上に１００ｇの金属ロールを載せて、金属ロールを一往復させた。しかる後、感圧接着テープを試験片に対して垂直方向に剥離し、試験片の層間状態を目視観察した。試験は、光反射層側及び遮光層側の粘着剤層について、それぞれ１０回行ない、光反射層又は遮光層と、基材フィルムとの間に層間剥離、又は、光反射層若しくは遮光層にひび割れが生じた回数を測定し、下記基準に基づいて判断した。
【０１０２】
○・・０〜１回であった。
△・・２〜３回であった。
×・・４回以上であった。
【０１０３】
【表１】
0005525134.tif 000002
【図面の簡単な説明】
【０１０４】
【図１】本発明の表示装置組み立て用粘着テープを示した縦断面図である。
【図２】本発明の表示装置組み立て用粘着テープの他の一例を示した縦断面図である。
【図３】本発明の表示装置組み立て用粘着テープの他の一例を示した縦断面図である。
【図４】本発明の表示モジュールユニットを示した縦分解図である。
【図５】本発明の表示モジュールユニットを示した分解斜視図である。
【符号の説明】
【０１０５】
１     基材フィルム
２     中間層
３     遮光層
４     光反射層
５     粘着剤層
６     バックライト筐体
７     表示パネル
８     導光板
９     拡散シート
10     プリズムシート
11     反射板
21     光反射基層
61     パネル配設用段部
61a    パネル受止面
62     反射板配設用段部
Ａ      表示装置組み立て用粘着テープ
A1     テープ基材
Ｂ     表示モジュールユニット
【図１】
0005525134.tif 000003
【図２】
0005525134.tif 000004
【図３】
0005525134.tif 000005
【図４】
0005525134.tif 000006
【図５】
0005525134.tif 000007